ГИДРОФИЛЬНЫЕ ДИСПЕРСИИ ПОЛИУРЕТАНА

1. Композиция для нанесения покрытий в форме дисперсии, отличающаяся тем, что она включает полиуретанмочевину, которая
(1) в качестве концевой группы содержит сополимерную структурную единицу из полиэтиленоксида и полипропиленоксида, а также
(2) содержит по меньшей один поликарбонатполиол, имеющий гидроксильные группы.
2. Композиция для нанесения покрытий по п.1, отличающаяся тем, что полиуретанмочевина содержит структурные единицы, которые являются производными по меньшей мере одного алифатического, циклоалифатического или ароматического изоцианата.
3. Композиция для нанесения покрытий по п.1, отличающаяся тем, что эта полиуретанмочевина обладает степенью ионного модифицирования, составляющей максимально 2,5 мас.%.
4. Композиция для нанесения покрытий по одному из пп.1-3, отличающаяся тем, что это покрытие содержит полиуретанмочевину, которая образована из:
а) по меньшей мере одного поликарбонатполиола со средней молекулярной массой между 400 г/моль и 6000 г/моль, а также функциональностью по гидроксигруппам от 1,7 до 2,3 или из смесей таких поликарбонатполиолов;
b) по меньшей мере одного алифатического, циклоалифатического или ароматического полиизоцианата или смесей таких полиизоцианатов в количестве от 1,0 до 4,0 моль на каждый моль поликарбонатполиола;
c) по меньшей мере одного монофункционального смешанного простого полиоксиалкиленового эфира из полиэтиленоксида и полипропиленоксида или смеси таких простых полиэфиров со средней молекулярной массой между 500 г/моль и 5000 г/моль в количестве от 0,01 до 0,5 моль на каждый моль поликарбонатполиола;
d) по меньшей мере одного алифатического или циклоалифатического диамина или по меньшей мере одного аминоспирта в качестве так называемых агентов удлинения цепи или смесей таких соединений в количестве от 0,05 до 3,0 моль на каждый моль поликарбонатполиола;
e) при необходимости одного или нескольких короткоцепочечных алифатических полиолов с молекулярной массой между 62 г/моль и 500 г/моль в количестве от 0,1 до 1,0 моль на каждый моль поликарбонатполиола; а также
при необходимости структурных элементов, содержащих аминную или ОН-группу, которые находятся на концах полимерной цепи и замыкают их.
5. Способ получения дисперсии полиуретанмочевины по одному из пп.1-4, включающий следующие стадии процесса:
(I) загрузка компонентов (а), (b), (с) и при необходимости (е), а также при необходимости разбавление растворителем, смешивающимся с водой, однако инертным по отношению к изо-цианатным группам;
(II) нагревание композиции, получаемой по пункту (I), до температуры в интервале от 50 до 120°С;
(III) добавление компонентов (с) и (е), которые при необходимости еще не были добавлены в начале реакции;
(IV) переведение полученного форполимера в растворимую форму с помощью алифатических кетонов;
(V) добавление компонента (d) для удлинения цепи;
(VI) добавление воды для диспергирования; а также
(VII) удаление алифатического кетона, предпочтительно с помощью перегонки.
6. Применение композиции для нанесения покрытия по одному из пп.1-4 для нанесения покрытия по меньшей мере на одно медицинское устройство.